(57)【要約】【課題】介在物の全体を低融点化して変形し易くすることで、疲労特性に優れたばねを得るためのＳｉキルド鋼線材、およびこの鋼線材から得られる疲労特性に優れたばねを提供する。【解決手段】本発明のＳｉキルド鋼線材は、Ｂａ：０．０３〜３０ｐｐｍ（「質量ｐｐｍ」の意味、以下同じ）、Ａｌ：１〜３０ｐｐｍおよびＳｉ：０．２〜４％（「質量％」の意味、以下同じ）を夫々含有する他、Ｍｇおよび／またはＣａを合計で０．５〜３０ｐｐｍの範囲で含むものであり、こうした鋼線材からばねを成形することによって、疲労特性に優れたばねが得られる。【選択図】なし【特許請求の範囲】
【請求項１】
Ｂａ：０．０３〜３０ｐｐｍ（「質量ｐｐｍ」の意味、以下同じ）、Ａｌ：１〜３０ｐｐｍおよびＳｉ：０．２〜４％（「質量％」の意味、以下同じ）を夫々含有する他、Ｍｇおよび／またはＣａを合計で０．５〜３０ｐｐｍの範囲で含むものであることを特徴とする疲労特性に優れたＳｉキルド鋼線材。
【請求項２】
Ｌｉを０．０３〜２０ｐｐｍの範囲で含むものである請求項１に記載のＳｉキルド鋼線材。
【請求項３】
Ｃ：１．２％以下（０％を含まない）、Ｍｎ：０．１〜２．０％を夫々含む鋼材からなるものである請求項１または２に記載のＳｉキルド鋼線材。
【請求項４】
更に、Ｃｒ，Ｎｉ，Ｖ，Ｎｂ，Ｍｏ，Ｗ，Ｃｕ，Ｔｉ，Ｃｏおよび希土類元素よりなる群から選択される１種以上の元素を含有するものである請求項３に記載のＳｉキルド鋼線材。
【請求項５】
残部がＦｅおよび不可避不純物である請求項３または４に記載のＳｉキルド鋼線材。
【請求項６】
請求項１〜５のいずれかに記載のＳｉキルド鋼線材から得られたものであるばね。
【発明の詳細な説明】
【技術分野】
【０００１】
本発明は、疲労特性に優れたＳｉキルド鋼線材およびこの鋼線材から得られるばねに関するものであり、例えば高強度ばね（特に弁ばね）などとしたときに高い疲労特性が発揮でき、こうした特性が要求される自動車用エンジンの弁ばねやクラッチばね、ブレーキばね、更には懸架ばねやスチールコード等の素材として有用なものである。
【背景技術】
【０００２】
最近、自動車の軽量化や高出力化の要請が高まるにつれて、エンジンやサスペンション等に使用される弁ばねや懸架ばね等においても高応力設計が指向されている。そのためこれらのばねには、負荷応力の増大に対応するため、耐疲労性や耐へたり性に優れたものが強く望まれている。とりわけ弁ばねについての疲労強度増大の要請は非常に強く、従来鋼の中でも疲労強度に優れているとされているＳＷＯＳＣ−Ｖ（ＪＩＳ  Ｇ  ３５６６）でも対応が困難になってきている。
【０００３】
高い疲労強度が要求されるばね用線材では、線材中に存在する硬質の非金属介在物を極力低減することが必要である。こうした観点から、上記の様な用途に用いられる鋼材としては、上記非金属介在物の存在を極力低減した高清浄鋼が用いられるのが一般的である。また、素材の高強度化が図られるにつれて、非金属介在物に起因する断線、疲労折損の危険性が高まることから、その主要因となる非金属介在物の低減・小型化の要求は一段と厳しいものとなっている。
【０００４】
鋼材中における硬質の非金属介在物の低減・小型化を図るという観点から、これまでにも様々な技術が提案されている。例えば非特許文献１には、介在物をガラス質に保つことで、圧延時に介在物が微細化すること、およびＣａＯ−Ａｌ2Ｏ3−ＳｉＯ2系の成分でガラス質で安定な組成に介在物が存在することが記載されている。またガラス部分の変形を促進するために、介在物の融点を下げることが有効であることが提案されている（例えば、特許文献１）。
【０００５】
また特許文献２には、Ｃａ，Ｍｇ，（Ｌａ＋Ｃｅ）の量を適切な範囲に制御しつつ鋼材の化学成分組成を適切に調整し、且つ鋼中の非金属介在物の平均的組成の構成比（ＳｉＯ2，ＭｎＯ，Ａｌ2Ｏ3，ＭｇＯおよびＣａＯの構成比）を適切な範囲とすることによって、疲労特性に優れたばね鋼が得られることが示されている。
【０００６】
一方、特許文献３には、Ｃ，Ｓｉ，Ｍｎ，Ｃｒ等の基本成分を制御すると共に、Ｃａ，Ｍｇ，Ｂａ，Ｓｒのうちの１種以上を０．０００５〜０．００５％の範囲で含有させ、且つ非金属介在物の大きさを２０μｍ以下とすること等によって、優れた「へたり特性」を発揮させた高強度ばね用線材が提案されている。
【０００７】
これまで提案されている各種従来技術では、介在物組成を低融点領域に制御して、微細化を図ることを目指すことが中心となっている。例えばＣａＯ−Ａｌ2Ｏ3−ＳｉＯ2三成分系介在物では、一般的に知られている三元系状態図において、三成分が或る組成範囲に低融点領域が存在することが知られているが、いずれかの成分が高くなるような組成では、融点が高くなって線材の疲労強度が低下することになる。こうした傾向は、ＭｇＯ−Ａｌ2Ｏ3−ＳｉＯ2三成分系介在物の場合であっても同様である。
【０００８】
上記各種技術では、疲労特性等の特性を高めるための方向性は示されている。しかしながら、熱間加工時の加熱時間や温度においては、例えば非特許文献１に示されたような組成に制御するだけでは、必ずしも完全なガラス状態を保つことはできず、結晶が生成することがある。また、近年の更なる鋼疲労強度化のニーズに対応するためには、ガラス部の変形もより促進する必要がある。
【０００９】
更に、鋼の高強度化に伴って、鋼の成分は高Ｓｉ化しており、従来知られているＣａＯ−Ａｌ2Ｏ3−ＳｉＯ2系での目標組成へのピンポイント制御の難度は高くなる傾向にあり、例えば特許文献４に示されているように、トータルだけでなく、溶存成分を制御するなど、高度な制御が必要となっている。
【００１０】
また上記特許文献３では、Ｂａ，Ｃａ，Ｍｇ，Ｓｒ等の利用に言及しているが、これらの低融点化効果のみに着目し、また各々の成分の差異や複合化の効果を活用できておらず、その結果現在の高い要求に耐え得る疲労強度を実現できない技術となっている。
【００１１】
尚、非金属介在物のうち、Ａｌ2Ｏ3を多く含むものでは、低融点介在物を得ることが困難であることから、こうした線材を得るための鋼材は、Ａｌキルド鋼ではなく、Ｓｉを用いて脱酸する所謂「Ｓｉキルド鋼」を素材とした線材が用いられるのが一般的である。
【非特許文献１】「第１８２・１８３回西山記念技術講座」、（社）日本鉄鋼協会編、第１３１〜１３４頁
【特許文献１】特開平５−３２０８２７号公報
【特許文献２】特開昭６３−１４００６８号公報
【特許文献３】特開昭６３−２２７７４８号公報
【特許文献４】特開平９−３１０１４５号公報
【発明の開示】
【発明が解決しようとする課題】
【００１２】
本発明はこうした状況の下になされたものであって、その目的は、介在物の全体を低融点化して変形し易くすることで、疲労特性に優れたばね等を得るためのＳｉキルド鋼線材、およびこうした鋼線材から得られる疲労特性に優れたばねを提供することにある。
【課題を解決するための手段】
【００１３】
このような状況下において、本発明者らは、Ｂａ，Ｓｉ，Ａｌ，Ｍｇ，Ｃａの濃度をバランス良く制御することによって、溶鋼中の介在物を適切な組成に制御し、なおかつ鋳造時にも有害な介在物の生成を防止できることを見出した。
【００１４】
一般論としては、酸化物の複合化による低融点化は考え得ることである。しかしながら、鋼中介在物として制御できる限られた成分によって、Ｓｉキルド鋼の介在物融点を低下させ、しかもガラスを安定に保つことは容易ではなく、具体的な手段はこれまで実現できていなかった。これに対して、本発明者らは、Ｂａ，Ｓｉ，Ａｌ，Ｍｇ，Ｃａを最適なバランスで制御することでそれを実現したのである。特に、従来類似と考えられていたＢａ，Ｃａ，Ｍｇのなかでも、Ｂａ，（Ｍｇ＋Ｃａ）を夫々制御すること、およびいずれも含有させることが重要である。なおかつ、ＳｉＯ2系のガラスの安定性に対して複雑な影響を発現するＡｌを適切に制御することによって、著しく疲労強度を向上させることが可能となったのである。
【００１５】
即ち、上記目的を達成し得た本発明のＳｉキルド鋼線材とは、Ｂａ：０．０３〜３０ｐｐｍ（「質量ｐｐｍ」の意味、以下同じ）、Ａｌ：１〜３０ｐｐｍおよびＳｉ：０．２〜４％（「質量％」の意味、以下同じ）を夫々含有する他、Ｍｇおよび／またはＣａを合計で０．５〜３０ｐｐｍの範囲で含むものである点に要旨を有するものである。
【００１６】
上記の各種Ｓｉキルド鋼線材においては、Ｌｉを０．０３〜２０ｐｐｍの範囲で含むものも好ましい実施形態である。
【００１７】
本発明のＳｉキルド鋼線材の化学成分組成については、「ばね」として用いられるものであれば特に限定されるものではないが、好ましいものとして、例えば、Ｃ：１．２％以下（０％を含まない）、Ｍｎ：０．１〜２．０％、を夫々含む鋼材が挙げられる。また、こうした鋼材においては、更に、Ｃｒ，Ｎｉ，Ｖ，Ｎｂ，Ｍｏ，Ｗ，Ｃｕ，Ｔｉ，Ｃｏおよび希土類元素（ＲＥＭ）よりなる群から選択される１種以上を含むものであってもよい。これらを含有させるときの好ましい含有量は、各々の元素によって異なるが、Ｃｒ：０．５〜３％、Ｎｉ：０．５％以下、Ｖ：０．５％以下、Ｎｂ：０．１％以下、Ｍｏ：０．５％以下、Ｗ：０．５％以下、Ｃｕ：０．１％以下、Ｔｉ：０．１％以下、Ｃｏ：０．５％以下である。また介在物粘性を下げ、より効果を発揮する元素としてＲＥＭを０．０５％以下程度添加しても良い。
【００１８】
上記成分の他（残部）は、基本的にＦｅおよび不可避不純物である。尚、介在物に大きな影響を与えない成分（例えば、Ｂ，Ｐｂ，Ｂｉ）は鋼特性向上のために加えても、本発明の効果を発揮するものである。
【００１９】
上記のようなＳｉキルド鋼線材を用いて、ばねに成形することによって、疲労強度の優れたばねが実現できる。
【発明の効果】
【００２０】
本発明は以上の様に構成されており、Ｂａを含有させつつ化学成分組成を適切に調整することによって、介在物の全体を低融点化して変形し易くすると共に、熱延前や熱延中の加熱時に相分離してもＳｉＯ2が生成しにくいものとでき、疲労特性に優れたばねを得るためのＳｉキルド鋼線材が実現できた。
【発明を実施するための最良の形態】
【００２１】
熱間圧延時の変形比の大きい線材では、介在物は熱間圧延時に延伸分断させて微細化することが有用であることは知られている。本発明者らは、こうした情況の下で、凝固後の加熱、熱間圧延による介在物形態の変化をも考慮して、ばねの疲労特性を向上させるための個々の介在物の組成と形態について、様々な角度から検討した。その結果、Ｂａ，Ａｌ，Ｓｉ，ＭｇおよびＣａの濃度を適切に制御することで、酸化物系介在物の熱延時の変形が著しく促進されて微細化され易くなることを見出した。
【００２２】
従来においても、Ｂａ，Ｓｒ，Ｍｇ，Ｃａ等のアルカリ土類金属元素の微量添加がばねの特性向上に有効であることは知られているが（例えば、前記特許文献３）、どの成分であっても微量添加しさえすれば良いというわけではなく、これらをバランス良く含有させることによって、Ｓｉキルド鋼線材の疲労特性が格段に向上し得ることが判明したのである。例えば、ＣａＯ−Ａｌ2Ｏ3−ＳｉＯ2三成分系介在物では、一般的に知られている三元系状態図において、三成分が或る組成範囲に低融点領域が存在することが知られているが、いずれかの成分が高くなるような組成では、介在物の融点が却って高くなって、線材の疲労特性が低下することになる。これに対して、Ｂａ，Ａｌ，Ｓｉ，Ｍｇ，Ｃａの濃度を適切に制御することによって、上記三成分系介在物中の何れの成分も高くなり過ぎず、またいずれかの成分がない場合と比べてより変形し易い介在物となるものと考えられる。
【００２３】
本発明のＳｉキルド鋼線材は、上記の如くＢａ，Ａｌ，Ｓｉ，ＭｇおよびＣａ等の成分をバランスよく含有させることを特徴とするものであるが、これらの成分の範囲限定理由は次の通りである。
【００２４】
［Ｂａ：０．０３〜３０ｐｐｍ］
Ｂａは、介在物を複合化して低融化するためになくてはならない成分である。介在物中にＢａＯを含有させると、ガラスの安定性はあまり低下させずに、低融点化させる効果がある。また、Ｓｉ濃度の高い鋼中に酸素との結合力の強いＢａを含有させることで、凝固時に、著しくＳｉＯ2濃度の高い介在物が生成しても、ある程度の融点に保つ効果がある。これらの効果を発現するためには、最低でも０．０３ｐｐｍのＢａが必要である。好ましくは０．２ｐｐｍ以上含有させるのが良い。一方、Ｂａ濃度が高くなり過ぎると、介在物のほかの成分（Ｍｇ，Ｃａ，Ａｌ，Ｓｉ，Ｍｎ等）の濃度を下げ、最も融点が低くなる組成に制御できなくなる。従って、Ｂａ濃度は３０ｐｐｍ以下とする必要があり、好ましくは１０ｐｐｍ以下とするのが良い。
【００２５】
［Ａｌ：１〜３０ｐｐｍ］
Ａｌは、Ｓｉキルド鋼の介在物組成を低融点化する効果がある。また、介在物中のＣａＯなどの濃度が高くなったときにガラス化を制御する効果もある。更に、Ａｌは、Ｃａ，Ｂａ等と比べて鋼中に溶存しやすい成分であり、凝固時に著しくＳｉＯ2濃度の高い介在物が生成するのを抑制する効果が高い。これらの効果を発揮するためには、１ｐｐｍ以上含有させる必要がある。しかしながら、Ａｌ含有量が高くなると、凝固時に純粋なＡｌ2Ｏ3が生成する危険があるため、３０ｐｐｍ以下とする必要がある。尚、介在物の融点を最も下げる最適な組成に制御するためには、２０ｐｐｍ以下とすることが好ましい。
【００２６】
［Ｓｉ：０．２〜４％］
Ｓｉは、Ｓｉキルド鋼の製鋼時における主たる脱酸剤であり、本発明の線材を得るための必須の元素である。また高強度化にも寄与し、本発明の疲労特性向上効果が顕著にあらわれる点からも重要な元素である。更には、軟化抵抗を高め耐へたり性を向上させるのにも有用な元素である。こうした効果を発揮させるためには、Ｓｉ含有量は０．２％以上（好ましくは２％以上）とする。しかしながら、Ｓｉ含有量が過剰になると、凝固中に純粋なＳｉＯ2が生成する可能性があり、表面脱炭や表面疵が増加するため疲労特性が却って低下することになる。こうしたことから、Ｓｉは４％以下、好ましくは３％以下とする。
【００２７】
［Ｍｇおよび／またはＣａ：合計で０．５〜３０ｐｐｍ］
ＭｇやＣａは、介在物を最適な複合組成にし、低融点化するために必須の成分である。Ｂａ単独、Ｍｇ単独、Ｃａ単独、Ａｌ単独を含有させれば、高融点の介在物となる。従って、いずれかは必ず含有させる必要がある。また、ＭｇやＣａは酸素との親和力が強く、純粋なＳｉＯ2がまれに生成した場合に、それらを複合組成に改質しやすいという効果もある。これらの効果を発揮させるためには、ＭｇやＣａ（Ｍｇ、Ｃａ単独または併用）の含有量(併用する場合は合計含有量)は、０．５ｐｐｍ以上とする必要がある。尚、好ましくは各元素を少なくとも０．１ｐｐｍ以上（但し、合計含有量は０．５ｐｐｍ以上）含有させて併用するのが良い。しかしながら、これらの元素が過剰になると、介在物中の他の成分の濃度が低くなり、最適な低融点組成が保てなくなる。従って、その上限は３０ｐｐｍ（好ましくは、２０ｐｐｍ以下）とする。
【００２８】
本発明のＳｉキルド鋼線材においては、上記各成分をバランスよく含有させることによって、疲労特性が向上したものとなるが、必要によってＬｉを含有させることも有用である。Ｌｉは介在物中の結晶を微細にする効果があり、ガラスを安定でなおかつ低融点に制御した本発明鋼において、万が一結晶が生成した場合にも、結晶を粗大にしない効果がある。従って、Ｌｉを含有させることも有用である。こうした作用を発揮させるためには、Ｌｉは０．２〜２０ｐｐｍ含有させることが好ましいが、０．０３ｐｐｍ程度の添加によっても、多少の効果は発揮すると考えられ、低濃度の添加によって少なくとも悪影響を及ぼさないと推定される。
【００２９】
本発明では、ばねの素材として有用なＳｉキルド鋼線材を想定してなされたものであり、その鋼種については特に限定するものではないが、Ｍｎは鋼の脱酸に寄与する元素であり、また焼入れ性を高めて強度向上に寄与する。こうした観点からＭｎは０．１％以上含むものであることが好ましい。但し、Ｍｎ含有量が過剰になると、靭性、延性が悪くなるので２％以下とすべきである。
【００３０】
ばね用鋼としての基本成分であるＣ含有量については、１．２％以下であることが好ましい。Ｃ含有量が１．２％を超えると、鋼材が脆化し、実用的でなくなる。
【００３１】
上記基本成分の他は、Ｆｅおよび不可避不純物（例えば０．０２％以下のＳ，０．０２％以下のＰ等）であるが、必要によってＣｒ，Ｎｉ，Ｖ，Ｎｂ，Ｍｏ，Ｗ，Ｃｕ，Ｔｉ，Ｃｏおよび希土類元素（ＲＥＭ）よりなる群から選択される１種以上を含むものであってもよい。これらを含有させるときの好ましい含有量は、各々の元素によって異なるが、Ｃｒ：０．５〜３％、Ｎｉ：０．５％以下、Ｖ：０．５％以下、Ｎｂ：０．１％以下、Ｍｏ：０．５％以下、Ｗ：０．５％以下、Ｃｕ：０．１％以下、Ｔｉ：０．１％以下、Ｃｏ：０．５％以下、ＲＥＭ：０．０５％以下である。
【００３２】
上記のように化学成分を適切に調整したＳｉキルド鋼線材を用いてばね成形することによって、疲労特性に優れたばねが実現できる。
【００３３】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に含まれるものである。
【実施例】
【００３４】
実験は、実機（または実験室レベル）で実施した。すなわち、実機では転炉で溶製した溶鋼を取鍋に出鋼し（実験室では、転炉から出鋼される溶鋼を模擬した５００ｋｇの溶鋼を溶製し）、各種フラックスを添加して成分調整、電極加熱、およびアルゴンバブリングを実施し、溶鋼処理（スラグ精錬）を実施した。また他の成分を調整した後、Ｃａ、Ｍｇ、Ｃｅ、Ｂａ、Ｌｉなどを必要に応じて溶鋼処理中に添加し、５分以上保持した。得られた鋼塊を鍛造および熱間圧延して直径：８．０ｍｍの線材とした。
【００３５】
得られた、各線材について、鋼中のＢａおよびＬｉの含有量を下記の方法で測定すると共に、弁ばねを模擬した回転曲げ疲労試験による評価試験を行った。
【００３６】
［鋼中のＢａおよびＬｉの含有量］
１）含有量が０．２ｐｐｍ（ｍｇ／ｋｇ）以上の場合（定量下限値が０．２ｐｐｍ）
対象となる線材から試料０．５ｇを採取してビーカーに取り、純水、塩酸および硝酸を加えて加熱分解した。放冷後、１００ｍＬ（ミリリットル）のメスフラスコに移し入れ、測定溶液とした。この測定溶液を純水で希釈し、ＩＣＰ質量分析装置（型式  ＳＰＱ８０００：セイコーインスツルメント社製）を用い、ＢａおよびＬｉを定量分析した。
【００３７】
２）含有量が０．２ｐｐｍ（ｍｇ／ｋｇ）未満の場合（定量下限値が０．０３ｐｐｍ）
対象となる線材から試料０．５ｇを採取してビーカーに取り、純水、塩酸および硝酸を加えて加水分解を行った。その後塩酸を加えて酸濃度を調整し、メチルイソブチルケトン（ＭＩＢＫ）を加えて振とうし、鉄分をＭＩＢＫ相に抽出した。静置後、水相のみを取り出し、１００ｍＬのメスフラスコに移し入れ、測定溶液とした。この測定溶液を純水で希釈し、ＩＣＰ質量分析装置（型式  ＳＰＱ８０００：セイコーインスツルメント社製）を用い、上記の条件でＢａおよびＬｉを定量分析した。
【００３８】
［疲労強度試験（破断率）］
各熱間圧延線材（直径：８．０ｍｍ）について、皮削り（直径：７．４ｍｍ）→パテンティング→冷間線引き加工（直径：４ｍｍ）→オイルテンパー［油焼入れと鉛浴（約４５０℃）焼戻し連続工程］にて直径４．０ｍｍ×６５０ｍｍのワイヤを作製した。得られたワイヤについて、歪取焼鈍相当処理（４００℃）→ショットピーニング→低温焼鈍２００℃を行った後、中村式回転曲げ試験機を用いて、公称応力９０８ＭＰａ、回転数：４０００〜５０００ｒｐｍ、中止回数：２×１０7回で試験を行った。そして、破断したもののうち介在物折損したものについて、下記式により破断率を求めた。
破断率（％）＝［介在物折損本数／（介在物折損本数＋所定回数に達し中止した本数）］×１００
【００３９】
これらの結果を、各線材の化学成分組成と共に、下記表１に示す。尚、ＢａおよびＬｉ以外の元素については、下記の方法によって測定した。
Ｃ：燃焼赤外線吸収法
Ｓｉ，Ｍｎ，Ｎｉ，Ｃｒ，ＶおよびＴｉ：ＩＣＰ発光分光分析法
Ａｌ，Ｍｇ，ＺｒおよびＲＥＭ：ＩＣＰ質量分析法
Ｃａ：フレームレス原子吸光分析法
Ｏ：不活性ガス融解法
【００４０】
【表１】
2008163423.tif 000002
【００４１】
これらの結果から、次のように考察できる。試験Ｎｏ．１〜３，５，６，９，１０，１３，１８〜２７のものでは、化学成分組成が適切であり、介在物組成も適切な範囲に制御されたものとなり、良好な疲労強度が得られていることが分かる。
【００４２】
これに対して、試験Ｎｏ．４，７，８，１１，１２，１４〜１７のものでは、化学成分組成が適切な範囲を外れ、介在物組成が適切な範囲に制御されたものとなっていないので、疲労試験結果が良くない。
【００４３】
詳しくは、試験Ｎｏ．４，７では、Ｂａ，ＣａおよびＭｇの濃度は適切に制御されているが、Ａｌ濃度が高かったり低かったりして破断率が高くなっている。
【００４４】
試験Ｎｏ．８，１１，１２では、Ａｌ，ＣａおよびＭｇの濃度は適切に制御されているが、Ｂａ濃度が高かったり低かったりして破断率が高くなっている。
【００４５】
試験Ｎｏ．１４，１６では、ＢａおよびＡｌの濃度は適切であるが、ＣａやＭｇの濃度が低く破断率が高くなっている。
【００４６】
試験Ｎｏ．１５，１７では、ＢａおよびＡｌの濃度は適切であるが、ＣａやＭｇの濃度が高過ぎて析損率が高くなっている。尚、試験Ｎｏ．１８は、Ｌｉ濃度が好ましい上限を外れているものであるが、試験Ｎｏ．１９のものに比べて効果が飽和している。
【００４７】
このように、Ｂａ，Ｃａ，ＭｇおよびＡｌのすべてを適切に制御することが必要であることが分かる。
【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
Ｃ：１．２％（「質量％」の意味、以下同じ）以下（０％を含まない）、Ｍｎ：０．１〜２．０％、Ｂａ：０．０３〜３０ｐｐｍ（「質量ｐｐｍ」の意味、以下同じ）、Ａｌ：１〜３０ｐｐｍおよびＳｉ：２〜４％を夫々含有する他、Ｍｇおよび／またはＣａを合計で０．５〜３０ｐｐｍの範囲で含み、残部がＦｅおよび不可避不純物であることを特徴とする疲労特性に優れたＳｉキルド鋼線材。
【請求項２】
Ｌｉを０．０３〜２０ｐｐｍの範囲で含むものである請求項１に記載のＳｉキルド鋼線材。
【請求項３】
更に、Ｃｒ，Ｎｉ，Ｖ，Ｎｂ，Ｍｏ，Ｗ，Ｃｕ，ＴｉおよびＣｏよりなる群から選択される１種以上の元素を含有するものである請求項１または２に記載のＳｉキルド鋼線材。
【請求項４】
請求項１〜３のいずれかに記載のＳｉキルド鋼線材から得られたものであるばね。
【手続補正２】
【補正対象書類名】明細書
【補正対象項目名】００４６
【補正方法】変更
【補正の内容】
【００４６】
試験Ｎｏ．１５，１７では、ＢａおよびＡｌの濃度は適切であるが、ＣａやＭｇの濃度が高過ぎて破断率が高くなっている。尚、試験Ｎｏ．１８は、Ｌｉ濃度が好ましい上限を外れているものであるが、試験Ｎｏ．１９のものに比べて効果が飽和している。